(57)【要約】      （修正有）【課題】ノーマリオフ動作を達成した窒化物半導体装置を提供する。【解決手段】窒化物半導体装置１００は、窒化物半導体である第１の半導体層１と、窒化物半導体である第２の半導体層２と、第１の半導体層１と第２の半導体層２の間にあって、窒化物半導体であり、かつ、第１の半導体層１と第２の半導体層のそれぞれよりもアクセプタ型不純物の濃度が高い第３の半導体層３と、第１の半導体層１の上にある、ソース電極８およびドレイン電極９と、第３の半導体層３側とは反対側の第１の半導体層１の上にあって、ソース電極８とドレイン電極９の間のゲート電極７と、ゲート電極７と第１の半導体層１の間の第１の絶縁層６と、第１の絶縁層６を間に挟み、ソース電極８と第１の半導体層１の間にある第４の半導体層４およびドレイン電極９と第１の半導体層１の間にある第５の半導体層と、を備える。【選択図】図１
2018026431.tif 000002
【特許請求の範囲】
【請求項１】
窒化物半導体である第１の半導体層と、
窒化物半導体である第２の半導体層と、
前記第１の半導体層と前記第２の半導体層の間にそれぞれに接するようにあって、窒化
物半導体であり、かつ前記第１の半導体層と前記第２の半導体層のそれぞれよりもアクセ
プタ型不純物の濃度が高い第３の半導体層と、
前記第１の半導体層の前記第３の半導体層との接合面とは反対側の面にある、ソース電
極およびドレイン電極と、
前記第１の半導体層の前記第３の半導体層との接合面とは反対側の面にあり、前記ソー
ス電極と前記ドレイン電極の間にあるゲート電極と、
前記ゲート電極と前記第１の半導体層の間の第１の絶縁層と、
前記ゲート電極を間に挟み、前記ソース電極と前記第１の半導体層の間にある第４の半
導体層と、前記ドレイン電極と前記第１の半導体層の間にある第５の半導体層と、
を備え、
前記第３の半導体層の厚さｄ、前記第３の半導体層の単位体積当たりのアクセプタ型不純
物の濃度Ｎａ、前記第３の半導体層である当該窒化物半導体のバンドギャップエネルギー
Ｅｇ、前記第３の半導体層である当該窒化物半導体の誘電率ε、および単位電荷ｑとする
と、０＜ｄ＜２［（２εＥｇ）／（ｑＮａ）］１／２の関係を満たす窒化物半導体装置。
【請求項２】
前記第３の半導体層は、前記ソース電極から前記ドレイン電極に向かう方向において、前
記ソース電極と前記ドレイン電極の間にある請求項１に記載の窒化物半導体装置。
【請求項３】
前記第３の半導体層は遷移金属元素およびハロゲン族元素のいずれかを含む請求項１ま
たは請求項２に記載の窒化物半導体装置。
【請求項４】
前記第３の半導体層のアクセプタ型不純物の面密度は５×１０１１ｃｍ−２以上である
請求項１ないし請求項３に記載の窒化物半導体装置。
【請求項５】
前記第２の半導体層から前記第３の半導体層に向かう方向における前記第１の半導体層
の長さは０μｍよりも大きく１μｍよりも小さい請求項１ないし請求項４のいずれか１項
に記載の窒化物半導体装置。
【請求項６】
第１の半導体層はＧａＮである請求項１ないし請求項５のいずれか１項に記載の窒化物
半導体装置。
【請求項７】
第２の半導体層はＧａＮである請求項１ないし請求項６のいずれか１項に記載の窒化物半
導体装置。
【請求項８】
第３の半導体層はＧａＮである請求項１ないし請求項７のいずれか１項に記載の窒化物半
導体装置。
【請求項９】
前記第４の半導体層および前記第５の半導体層のそれぞれはドナー型不純物を含む窒化
物半導体である請求項１ないし請求項８のいずれか１項に記載の窒化物半導体装置。
【請求項１０】
前記第４の半導体層および前記第５の半導体層のそれぞれはＡｌｘＧａ（１−ｘ）Ｎ（
０＜ｘ≦１）およびＧａＮのいずれかである請求項１ないし請求項９のいずれか１項に記
載の窒化物半導体装置。
【請求項１１】
前記第３の半導体層は、前記ソース電極と前記第２の半導体層の間および前記ゲート電
極と前記第２の半導体層の間のそれぞれに位置する請求項１ないし請求項１０のいずれか
１項に記載の窒化物半導体装置。
【請求項１２】
前記第３の半導体層は、前記ゲート電極と前記第２の半導体層の間に位置する請求項１
ないし請求項１０のいずれか１項に記載の窒化物半導体装置。
【請求項１３】
前記第１の半導体層と前記第１の絶縁層の間に第６の半導体層をさらに備える請求項１
ないし請求項１２のいずれか１項に記載の窒化物半導体装置。
【請求項１４】
前記第６の半導体層はＡｌおよびＧａの少なくとも１つを含む窒化膜である請求項１３
に記載の窒化物半導体装置。
【請求項１５】
前記第１の半導体層と前記第１の絶縁層の間に第２の絶縁層をさらに備える請求項１な
いし請求項１２のいずれか１項に記載の窒化物半導体装置。
【請求項１６】
前記第２の絶縁層はＳｉの酸化膜、Ｓｉの窒化膜、Ｓｉの酸窒化膜、Ａｌの酸化物、Ａ
ｌの酸窒化物、Ｇａの酸化物、およびＧａの酸窒化膜のいずれかである請求項１５に記載
の窒化物半導体装置。
【請求項１７】
前記ゲート電極と前記ドレイン電極の間の少なくとも一部を覆う第３の絶縁層と、
前記第３の絶縁層上の第１のフィールドプレートと、
をさらに備えた請求項１ないし請求項１０のいずれか１項に記載の窒化物半導体装置。
【請求項１８】
前記第１のフィールドプレートと前記ドレイン電極の間で前記第３の絶縁層の少なくと
も一部を覆う第４の絶縁層と、
前記第４の絶縁層上の第２のフィールドプレートと、
をさらに備えた請求項１７に記載の窒化物半導体装置。
【発明の詳細な説明】
【技術分野】
【０００１】
窒化物半導体装置に関する。
【背景技術】
【０００２】
電力制御のためのスイッチング回路やインバータ回路には、パワー半導体素子が用いら
れる。パワー半導体素子は高耐圧かつ低オン抵抗であることが求められるが、シリコン（
Ｓｉ）を用いたパワー半導体素子の耐圧とオン抵抗は、Ｓｉの物理的な特性に基づく限界
に達しつつある。一方、窒化物半導体はＳｉよりもバンドギャップが広いため、窒化物半
導体を用いた半導体素子は、シリコンを用いた半導体素子よりも低いオン抵抗と高い耐圧
を兼ね備えた特性の実現が可能である。
【０００３】
窒化物半導体を用いた電界効果トランジスタ（ＦＥＴ）には、ノーマリオン型とノーマリ
オフ型がある。ノーマリオフ型のＦＥＴは、電源制御回路を構成する際の部品点数が少な
い利点がある一方、スイッチング速度の低下やオン抵抗の増加、さらにノーマリオフとな
る範囲での所望の閾値電圧の実現が難しいなどの問題がある。
【先行技術文献】
【特許文献】
【０００４】
【特許文献１】特開２０１０―１０９０８６号公報
【特許文献２】特開２００４―２７３４８６号公報
【特許文献３】特表２００９―５０７３９６号公報
【特許文献４】特開２０１４―７２３９７号公報
【発明の概要】
【発明が解決しようとする課題】
【０００５】
本発明が解決しようとする課題は、所望の正の閾値電圧となるノーマリオフ動作の窒化
物半導体装置を提供することにある。
【課題を解決するための手段】
【０００６】
本発明の窒化物半導体装置は、窒化物半導体である第１の半導体層と、窒化物半導体であ
る第２の半導体層と、前記第１の半導体層と前記第２の半導体層の間にそれぞれに接する
ようにあって、窒化物半導体であり、かつ前記第１の半導体層と前記第２の半導体層のそ
れぞれよりもアクセプタ型不純物の濃度が高い第３の半導体層と、前記第１の半導体層の
第３の半導体層との接合面とは反対側の面にある、ソース電極およびドレイン電極と、前
記第１の半導体層の第３の半導体層との接合面とは反対側の面にあり、前記ソース電極と
前記ドレイン電極の間にあるゲート電極と、前記ゲート電極と前記第１の半導体層の間の
第１の絶縁層と、前記第１の絶縁層を間に挟み、前記ソース電極と前記第１の半導体層の
間にある第４の半導体層と、前記ドレイン電極と前記第１の半導体層の間にある第５の半
導体層と、を備え、前記第３の半導体層の厚さｄ、前記第３の半導体層の単位体積当たり
のアクセプタ型不純物の濃度Ｎａ、前記第３の半導体層である当該窒化物半導体のバンド
ギャップエネルギーＥｇ、前記第３の半導体層である当該窒化物半導体の誘電率ε、およ
び単位電荷ｑとすると、０＜ｄ＜２［（２εＥｇ）／（ｑＮａ）］１／２の関係を満たす
窒化物半導体装置。
【図面の簡単な説明】
【０００７】
【図１】第１の実施形態の窒化物半導体装置の模式断面図。
【図２】シミュレーションによる第１の実施形態の窒化物半導体装置の効果を示す図。
【図３】閾値電圧の変化を示す図。
【図４】シミュレーションによる第１の実施形態の窒化物半導体装置の効果を示す図。
【図５】閾値電圧の変化を示す図。
【図６】第２の実施形態の窒化物半導体装置の模式断面図。
【図７】第３の実施形態の窒化物半導体装置の模式断面図。
【図８】第４の実施形態の窒化物半導体装置の模式断面図。
【図９】第５の実施形態の窒化物半導体装置の模式断面図。
【図１０】第６の実施形態の窒化物半導体装置の模式断面図。
【発明を実施するための形態】
【０００８】
以下図面を参照して、本発明の実施形態を説明する。同じ符号が付されているものは同
様のものを示す。なお、図面は模式的または概念的なものであり、各部分の厚みと幅との
関係、部分間の大きさの比係数などは、必ずしも現実のものと同一とは限らない。また、
同じ部分を表す場合であっても、図面により互いの寸法や比係数が異なって表される場合
もある。
【０００９】
本明細書中、部品等の位置関係を示すために、図面の上方向を「上」、図面の下方向を
「下」と記述する。本明細書中、「上」、「下」の概念は、必ずしも重力の向きとの関係
を示す用語ではない。
【００１０】
本明細書中、「ＧａＮ系半導体」とは、窒化ガリウム（ＧａＮ）、窒化アルミニウム（
ＡｌＮ）、窒化インジウム（ＩｎＮ）及びそれらの中間組成を備える半導体の総称である
。
【００１１】
（第１の実施形態）
図１に窒化物半導体装置の模式断面図を示す。
【００１２】
窒化物半導体装置１００は、ＧａＮ系半導体で構成される電界効果トランジスタ（Ｆｉ
ｅｌｄ  Ｅｆｆｅｃｔ  Ｔｒａｎｓｉｓｔｏｒ：ＦＥＴ）である。
【００１３】
窒化物半導体装置１００は、第１の半導体層１、第２の半導体層２、第３の半導体層３
、第４の半導体層４、第５の半導体層５、第１の絶縁層６、ゲート電極７、ソース電極８
、およびドレイン電極９を備える。
【００１４】
第１の半導体層１と第２の半導体層２は窒化ガリウム（ＧａＮ）である。
【００１５】
第３の半導体層３は、第１の半導体層１と第２の半導体層２の間にそれぞれに接するよ
う設けられる。第３の半導体層３は窒化ガリウム（ＧａＮ）である。第３の半導体層３の
ＧａＮはアクセプタ型不純物を含む。
【００１６】
第１の半導体層１および第２の半導体層２はアンドープ層である。
【００１７】
本明細書において、アンドープ層には、それぞれの製造段階において、意図しないアク
セプタ型不純物またはドナー型不純物が含まれることがある。アクセプタ型不純物および
ドナー型不純物は、原料ガスに含まれる元素やキャリアガスに含まれる元素、基板の構成
元素などである。また結晶欠陥に起因するアクセプタやドナーが含まれることもある。
【００１８】
第３の半導体層３のＧａＮに含まれるアクセプタ不純物は、製造の段階で意図的に導入
される。第３の半導体層３のＧａＮに含まれるアクセプタ濃度は、第１の半導体層１のＧ
ａＮに含まれるアクセプタの濃度および第２の半導体層２のＧａＮに含まれるアクセプタ
の濃度のそれぞれよりも高い。
【００１９】
ソース電極８およびドレイン電極９は、第１の半導体層１の、第３の半導体層３との接
合面の反対側の面の側に設けられる。
【００２０】
ゲート電極７は、ソース電極８とドレイン電極９の間にあって、第１の半導体層１の、
第３の半導体層３との接合面の反対側の面の側に設けられる。
【００２１】
ソース電極８とドレイン電極９は、例えば、金属電極である。金属電極は、例えば、チ
タン（Ｔｉ）とアルミニウム（Ａｌ）の積層構造である。ゲート電極７は、例えば、金属
電極である。ゲート電極７は、例えば、窒化チタン（ＴｉＮ）である。
【００２２】
第１の絶縁層６は、第１の半導体層１とゲート電極７の間に設けられる。第１の絶縁層
６は、例えば、酸化シリコン、窒化シリコン、酸窒化シリコン、酸化ガリウム、酸化アル
ミニウム、酸窒化アルミニウムなどである。第１の絶縁層６は、後述する、第４の半導体
層４の一部と第５の半導体層５の一部を覆っていてもよい。
【００２３】
第４の半導体層４は、ソース電極８と第１の半導体層１の間に設けられる。第４の半導
体層４は、ＧａＮまたは窒化アルミニウムガリウム（ＡｌｘＧａ（１−ｘ）Ｎ、０＜ｘ≦
１）である。以下、窒化アルミニウムガリウムはＡｌＧａＮと表記する。
【００２４】
第５の半導体層５は、ドレイン電極９と第１の半導体層１の間に設けられる。第５の半
導体層５は、ＧａＮまたはＡｌＧａＮである。第４の半導体層４と第５の半導体層５は、
第１の半導体層１上で第１の絶縁層６とゲート電極７を挟んで設けられる。
【００２５】
第４の半導体層４及び第５の半導体層５には、ドナー型不純物が含まれていてもよい。
【００２６】
窒化物半導体装置１００を駆動した場合、第４の半導体層４と第５の半導体層５の間の
第１の半導体層１には電子が走行するチャネルが形成される。第４の半導体層４は、チャ
ネルに電子を供給するソース領域である。第５の半導体層５は、チャネルの電子を吸収す
るドレイン領域である。
【００２７】
第４の半導体層４と第５の半導体層５のそれぞれがＧａＮである場合、第４の半導体層
４と第５の半導体層５のそれぞれはｎ型半導体である。ＧａＮに含まれるドナー型不純物
の単位面積当たりの密度は、チャネルを形成する２次元電子層の電子密度よりも高い。ド
ナー型不純物の単位面積当たりの密度は、不純物としてシリコン（Ｓｉ）を導入すること
で調整される。
【００２８】
第４の半導体層４と第５の半導体層５のそれぞれがＡｌＧａＮである場合、第４の半導
体層４と第５の半導体層５のそれぞれはアンドープ層であってもよいし、ｎ型層であって
もよい。第１の半導体層１と第４の半導体層４の界面および第１の半導体層１と第５の半
導体層５の界面のそれぞれに２次元電子層が構成される。
【００２９】
第３の半導体層３は、例えば、有機金属気層成長法（ＭＯＣＶＤ法）や分子線エピタキ
シー法（ＭＢＥ法）などでの結晶成長により作製される。第３の半導体層３に導入するア
クセプタ型不純物は、Ｍｇ、Ｆｅ、Ｃｒなどの遷移金属元素である。第３の半導体層３の
厚さｄは第１の半導体層１や第２の半導体層３よりも薄い。たとえば、１原子層に不純物
を導入可能なデルタドープの手法を用いるときわめて薄い層として作成できる。
【００３０】
また、第２の半導体層２を作製した後に、第２の半導体層２の表面をフッ素、塩素など
のハロゲン族元素を含むガスで処理することで、第２の半導体層２の表面にフッ素、塩素
等のハロゲン族元素のアクセプタ型不純物を含む第３の半導体層３を作製することができ
る。特にフッ素は窒化物半導体内で拡散が小さく第３の半導体層３の厚さｄを薄くできる
。
【００３１】
第４の半導体層４および第５の半導体層５は、第１の絶縁層６とゲート電極７が形成さ
れる領域を挟んで、第１の半導体層１上に、ＭＯＣＶＤ法やＭＢＥ法で選択的に作製され
る。または、第４の半導体層４および第５の半導体層５は、第１の半導体層１上にさらに
半導体層を一様に形成した後、第１の絶縁層６とゲート電極７が形成される領域にある半
導体層をエッチングすることで作製される。
【００３２】
第３の半導体層３側とは反対側の第２の半導体層２に図示しない基板が設けられていて
も良い。それにより、窒化物半導体装置１００は固定される。基板が、例えば、シリコン
（Ｓｉ）、炭化ケイ素（ＳｉＣ）、サファイア（Ａｌ２Ｏ３）などＧａＮと異なる材料で
ある場合、基板と第２の半導体層２の間に、核生成層やバッファ層が設けられていてもよ
い。
【００３３】
窒化物半導体装置１００において、ゲート電極７に正のゲート電圧を印加すると、第１
の絶縁層６と第１の半導体層１の界面に２次元電子ガスが生じてチャネルが形成される。
２次元電子ガスが生じるときのゲート電圧、つまり、閾値電圧は、ゲート電極７を構成す
る金属の仕事関数、第１の絶縁層６の誘電率、第１の絶縁層６の厚み、第１の半導体層１
に含まれるドナーやアクセプタ濃度、および第１の半導体層１の表面ポテンシャルで決ま
る。そこでアクセプタ型不純物を含む第３の半導体層３を設けることで、第１の半導体層
１と第１の絶縁膜６の界面のポテンシャルを適切な値となるよう調整して、窒化物半導体
装置１００の閾値電圧を所望のノーマリオフ動作する値にすることができる。
【００３４】
第３の半導体層３の厚さは、寄生容量の増大を防ぐために、正孔が導入したアクセプタ
型不純物と同じ濃度で存在するような中性領域が存在しない厚さとする。第３の半導体層
３の中に中性領域が存在しない条件は、第３の半導体層３の厚みｄ、第３の半導体層３の
単位体積当たりのアクセプタ密度Ｎａ、第１の半導体層１と第３の半導体層３の間のビル
トインポテンシャルＶｂ１、および第２の半導体層と第３の半導体層３の間のビルトイン
ポテンシャルＶｂ２から見積もられる。
【００３５】
第３の半導体層３の単位体積当たりのアクセプタ型不純物の濃度Ｎａが十分に大きい場
合、第３の半導体層３の熱平衡時のフェルミレベルは、価電子帯の上端の近傍にある。一
方、第１の半導体層１および第２の半導体層２それぞれのアクセプタ型不純物の濃度は第
３の半導体層３のアクセプタ型不純物の濃度よりも低い。そのため、第１の半導体層１お
よび第２の半導体層２それぞれのフェルミレベルは、第３の半導体層３のフェルミレベル
よりも伝導帯下端に近づく。第１の半導体層１および第２の半導体層２に意図しないドナ
ーやアクセプタが含まれるため、第１の半導体層１および第２の半導体層２それぞれのフ
ェルミレベルは、ドナーを含む場合には、伝導帯の下端の近傍に位置することがあり得る
。
【００３６】
第１の半導体層１と第３の半導体層３の間のビルトインポテンシャルＶｂ１と第２の半
導体層２と第３の半導体層３の間のビルトインポテンシャルＶｂ２は、どちらも最大でＧ
ａＮのバンドギャップエネルギーＥｇと同程度になる。第１の半導体層１と第３の半導体
層３の接合で第３の半導体層３中に形成される空乏層の幅Ｗは、第３の半導体層の単位体
積当たりのアクセプタ型不純物の濃度Ｎａ、第３の半導体層である当該窒化物半導体のバ
ンドギャップエネルギーＥｇ、第３の半導体層である当該窒化物半導体の誘電率ε、およ
び単位電荷ｑとすると、
Ｗ＜［（２εＥｇ）／（ｑＮａ）］１／２・・・（１）
である。ここで第３の半導体層３がＧａＮであれば、一般にＥｇは３．４ｅＶ、εは８.
０×１０−１３Ｆ／ｃｍ、ｑは１．６×１０−１９Ｃを用いることができる。またＮａは
各種の不純物分析手法、たとえばＳＩＭＳ（Ｓｅｃｏｎｄａｒｙ  Ｉｏｎ  Ｍａｓｓ  Ｓ
ｐｅｃｔｒｏｍｅｔｒｙ）により値を得ることができる。
第２の半導体層２と第３の半導体層３の接合においても、同様の空乏層の幅を想定できる
ため第３の半導体層３に中性領域が残らない条件は
ｄ＜２Ｗ・・・（２）
が成り立つ。したがって、第３の半導体層３に中性領域が残らない条件として、（３）式
を満たすことが必要となる。
０＜ｄ＜２［（２εＥｇ）／（ｑＮａ）］１／２・・・（３）
【００３７】
（３）式から、第３の半導体層３の単位体積当たりのアクセプタ型不純物の濃度Ｎａが大
きいほど、第３の半導体層３の厚さｄは小さくなる。
【００３８】
第３の半導体層３のポテンシャルを安定した高い値とするには、良好な結晶特性を保持す
る範囲でＮａが可能な限り大きく、ｄはできるだけ小さい値が望ましい。たとえば、第３
の半導体層３のアクセプタ型不純物の濃度Ｎａが１０２０ｃｍ−３のとき、第３の半導体
層３の厚さｄは１２ｎｍ未満となる。また、ｄは０ｎｍよりも大きい。
【００３９】
図２（ａ）に窒化物半導体装置１００のゲート電圧とドレイン電流の関係、図２（ｂ）
に窒化物半導体装置１００のゲート電極７から第２の半導体層に向かう方向の伝導帯下端
および価電子帯上端のポテンシャル分布を示す。
【００４０】
図２（ａ）（ｂ）のそれぞれはシミュレーションにより算出された。図２（ａ）（ｂ）
のそれぞれには、窒化物半導体装置１００の場合と従来の窒化物半導体装置の場合の両デ
ータを示す。
【００４１】
図２（ａ）において、窒化物半導体装置１００の閾値電圧は、従来の窒化物半導体装置
の閾値電圧よりも高い。これは図２（ｂ）に示すように、第３の半導体層３があることで
、第１の半導体層１と第１の絶縁層６の界面ポテンシャルが上昇したためである。
【００４２】
図３に第３の半導体層３のアクセプタ型不純物の面密度と閾値電圧の差の関係図を示す
。
【００４３】
アクセプタ型不純物の面密度は、第３の半導体層３の単位体積当たりの濃度と第３の半
導体層３の厚さの積で算出される。アクセプタ型不純物の面密度に対する閾値電圧の差は
、第３の半導体層３を含まない従来の構造での閾値電圧を基準値としたシミュレーション
により算出された変化量である。横軸に第３の半導体層３のアクセプタ型不純物の面密度
（単位はｃｍ−２）、縦軸に第３の半導体層３を設けることで上昇した閾値電圧の差を示
す。
【００４４】
アクセプタ型不純物の面密度が５×１０１１ｃｍ−２以上の時に、第１の半導体層１と
第１の絶縁層６の間の界面ポテンシャルが十分に高くなるため、窒化物半導体装置１００
の閾値電圧は上昇させることができた。
【００４５】
図４に窒化物半導体装置１００の第３の半導体層３が形成される深さ、すなわち第１の
半導体層の厚さが異なる場合の、ゲート電極７から第２の半導体層２に向かう方向の伝導
帯下端と価電子帯上端のポテンシャル分布を示す。横軸に窒化物半導体装置１００の深さ
（μｍ）、縦軸に伝導帯下端と価電子帯上端の電子に対するポテンシャルエネルギー（ｅ
Ｖ）を示す。第１の半導体層１の厚さが薄い場合、第１の半導体層１と第１の絶縁層６の
界面のポテンシャルは上昇する。したがって、この場合、閾値電圧は上昇する。
【００４６】
図５に第１の半導体層１の厚さと閾値電圧の差の関係図を示す。
【００４７】
横軸に第１の半導体層１の厚さ（μｍ）、縦軸に第３の半導体層３を設けることで上昇
した閾値電圧の差（Ｖ）を示す。図５はシミュレーションで算出した。
【００４８】
第１の半導体層１の厚さが１μｍよりも薄い場合、第１の半導体層１の厚さを適切に設
定して所望の閾値電圧となるノーマリオフ型とすることができた。
【００４９】
（第２の実施形態）
図６に窒化物半導体装置１０１を示す。
【００５０】
図１の窒化物半導体装置１００と同様の部分には同じ符号を付して説明を省略する。
【００５１】
第３の半導体層３は、ソース電極８と第２の半導体層２の間およびゲート電極７と第２
の半導体層２の間のそれぞれに位置する。このとき、ドレイン電極９と第２の半導体層２
の間には、第３の半導体層３は設けられない。第３の半導体層３を設けない領域が、ドレ
イン領域５と第２の半導体層２との間の領域を含んでもよい。ドレイン電極９に高い電圧
が加えられた場合に、ドレイン電極９近傍の電界強度を緩和することができるため、窒化
物半導体装置１０１は高耐圧となる。
【００５２】
窒化物半導体装置１０１の第３の半導体層３を作製する場合、ドレイン電極９およびゲ
ート電極７とドレイン電極９の間の第２の半導体層２の表面上にあらかじめマスクを形成
し、第２の半導体層２の表面を、ハロゲン族元素を含むガスで処理する。
【００５３】
（第３の実施形態）
図７に窒化物半導体装置１０２を示す。
【００５４】
図１の窒化物半導体装置１００と同様の部分には同じ符号を付して説明を省略する。
【００５５】
第３の半導体層３は、ゲート電極７と第２の半導体層２の間であって、かつ第１の半導
体層１と第２の半導体層２の間に設けられる。ソース電極８と第２の半導体層２の間、ド
レイン電極９と第２の半導体層２の間には、第３の半導体層３は設けられない。
【００５６】
ドレイン電極９に高い電圧が加えられた場合に、ドレイン電極９近傍の電界強度を緩和
することができるため、窒化物半導体１０１と同様に窒化物半導体１０２は高耐圧となる
。
【００５７】
さらに窒化物半導体装置１０２は、ゲート電極７とソース電極８の間の第１の半導体層
１において、窒化物半導体１００および１０１よりも電子密度が上昇するため、ソース抵
抗が低くなりオン抵抗も低くなる。
【００５８】
窒化物半導体装置１０２の第３の半導体層３を作製する場合、ドレイン電極９と、ソー
ス電極８と、ゲート電極７とドレイン電極９の間の第２の半導体層２の表面上と、ゲート
電極７とソース電極８の間の第２の半導体層２の表面上に、あらかじめマスクを形成し、
第２の半導体層２の表面をハロゲン族元素を含むガスで処理する。
【００５９】
（第４の実施形態）
図８に窒化物半導体装置１０３を示す。
【００６０】
図１の窒化物半導体装置１００と同様の部分には同じ符号を付して説明を省略する。
【００６１】
層１０は、第１の半導体層１と前記第１の絶縁層６の間に設けられる。
【００６２】
層１０は、第６の半導体層または第２の絶縁層のいずれかである。
【００６３】
層１０が第６の半導体層である場合、層１０は、例えば、ＡｌＧａＮまたはＡｌＮ（窒
化アルミニウム）である。
【００６４】
層１０が第２の絶縁層である場合、層１０は、例えば、アルミニウム（Ａｌ）やガリウ
ム（Ｇａ）を含む、酸化膜や酸窒化膜である。層１０は、例えば、窒化シリコンや酸化シ
リコン、酸窒化シリコンでもよい。またハフニウム（Ｈｆ）を含む酸化物でもよい。
【００６５】
層１０を設けることで、第１の半導体層１と第１の絶縁層６との間の界面準位が減少す
るため、電子移動度を向上させることができる。第６の半導体層または第２の絶縁層を上
述した窒化物半導体装置１０１、１０２に設けても同様の効果を得ることができる。
【００６６】
（第５の実施形態）
図９に窒化物半導体装置１０４を示す。
【００６７】
図１の窒化物半導体装置１００と同様の部分には同じ符号を付して説明を省略する。
【００６８】
第３の絶縁層１１は、ゲート電極７とドレイン電極９の間の少なくとも一部を覆うよう
に設けられる。
【００６９】
第１のフィールドプレート１２は第３の絶縁層１１上に設けられる。少なくとも第１の
フィールドプレート１２の一部は、第３の絶縁層１１を介して、ゲート電極７とドレイン
電極９の間に位置するように設けられる。
【００７０】
第１のフィールドプレート１２は、例えば、ゲート電極７、ソース電極８、およびドレ
イン電極９と同様の金属でもよいし、異なる金属でもよい。
【００７１】
第３の絶縁層１１を介して、ゲート電極７とドレイン電極９の間に位置するように第１
のフィールドプレート１２を設けることで、ドレイン電極９側のゲート電極７における電
界強度を緩和できるため、窒化物半導体装置１０４の耐圧を向上させることができる。第
１のフィールドプレート１２および第３の絶縁層１１を上述した窒化物半導体装置１０１
、１０２、１０３に設けても同様の効果を得ることができる。
【００７２】
（第６の実施形態）
図１０に窒化物半導体装置１０５を示す。
【００７３】
図９の窒化物半導体装置１０４と同様の部分には同じ符号を付して説明を省略する。
【００７４】
第４の絶縁層１４は、第１のフィールドプレート１２とドレイン電極９の間の第４の絶
縁層１１の少なくとも一部を覆うように設けられる。
【００７５】
第２のフィールドプレート１３は、第４の絶縁層１４上に設けられる。少なくとも第２
のフィールドプレート１３の一部は、第４の絶縁層１４と第３の絶縁層１１を介して、第
１のゲートフィールドプレート１２とドレイン電極９の間に位置するように設けられる。
【００７６】
第２のフィールドプレート１３は、例えば、ゲート電極７、ソース電極８、ドレイン電
極９、および第１のフィールドプレート１２と同様の金属でもよいし、異なる金属でもよ
い。
【００７７】
第４の絶縁層１４を介して第２のフィールドプレート１３を設けることで、高電界とな
る領域を分散できるため、窒化物半導体装置１０５の耐圧を向上させることができる。第
２のフィールドプレート１３および第４の絶縁層１４を上述した窒化物半導体装置１０１
、１０２、１０３、１０４に設けても同様の効果を得ることができる。
【００７８】
本発明のいくつかの実施形態を説明したが、これらの実施形態は、例として提示したも
のであり、発明の範囲を限定することは意図していない。この実施形態は、その他の様々
な形態で実施されることが可能であり、発明の要旨を逸脱しない範囲で、種々の省略、置
き換え、変更を行うことができる。この実施形態やその変形は、説明の範囲や要旨に含ま
れると同様に、特許請求の範囲に記載された発明とその均等の範囲に含まれるものである
。
【符号の説明】
【００７９】
１  第１の半導体層
２  第２の半導体層
３  第３の半導体層
４  第４の半導体層
５  第５の半導体層
６  第１の絶縁層
７  ゲート電極
８  ソース電極
９  ドレイン電極
１０  層（第６の半導体層または第２の絶縁層）
１１  第３の絶縁層
１２  第１のフィールドプレート
１３  第２のフィールドプレート
１４  第４の絶縁層
１００〜１０５  窒化物半導体装置
【図１】
2018026431.tif 000003
【図２】
2018026431.tif 000004
【図３】
2018026431.tif 000005
【図４】
2018026431.tif 000006
【図５】
2018026431.tif 000007
【図６】
2018026431.tif 000008
【図７】
2018026431.tif 000009
【図８】
2018026431.tif 000010
【図９】
2018026431.tif 000011
【図１０】
2018026431.tif 000012